(57)【要約】【課題】  耐食性に優れ、低酸素化して更なる磁気特性の向上を図った焼結型希土類永久磁石を提供する。【解決手段】  質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、Ｈ０．００３％以下、残部Ｆｅの組成を有し、Ｎ量がＯ量より多く含有される焼結型希土類永久磁石を用いる。好ましくは質量百分率で０．２〜５．０％のＣｏ、０．０５〜０．５％のＮｂ、０．０１〜０．５％のＡｌ、０．０１〜０．３％のＧａ、０．０１〜０．５％のＣｕ、０．００５〜０．０５％のＰのうちの１種又は２種以上を含有する。【選択図】        なし【特許請求の範囲】
【請求項１】
質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、残部Ｆｅの組成を有し、Ｎ量がＯ量より多く含有されることを特徴とする焼結型希土類永久磁石。
【請求項２】
質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、Ｈ０．００３％以下、残部Ｆｅの組成を有し、Ｎ量がＯ量より多く含有されることを特徴とする焼結型希土類永久磁石。
【請求項３】
質量百分率で０．２〜５．０％のＣｏ、０．０５〜０．５％のＮｂ、０．０１〜０．５％のＡｌ、０．０１〜０．３％のＧａ、０．０１〜０．５％のＣｕ、０．００５〜０．０５％のＰのうちの１種又は２種以上を含有していることを特徴とする請求項１又は２に記載の焼結型希土類永久磁石。
【発明の詳細な説明】
【技術分野】
【０００１】
本発明は、高耐食性を有する焼結型Ｒ−Ｆｅ−Ｂ系希土類永久磁石に関するものである。
【背景技術】
【０００２】
従来の希土類元素を用いた永久磁石は、高い耐蝕性を得ることを目的として、例えば、重量百分率でＲ（ＲはＹを含む希土類元素のうちの１種又は２種以上）２７．０〜３１．０％、Ｂ０．５〜２．０％、Ｎ０．０２〜０．１５％、Ｏ０．２５％以下、Ｃ０．１５％以下、残部Ｆｅの組成を有することにより耐蝕性が向上しており、かつ保持力ｉＨｃが１３．０ｋＯｅ以上であることを特徴とする焼結型永久磁石を開示している（特許文献１）。
【０００３】
他の従来の技術は、高い保持力と残留磁束密度を得ること目的として、例えば、重量百分率で２８〜３５Ｒ（ＲはＮｄ、Ｐｒ、Ｄｙ、Ｔｂ、Ｈｏから選択される１種又は２種以上の希土類元素）、Ｃｏ＝０．１〜３．６％、Ｂ＝０．９〜１．３％、Ａｌ＝０．０５〜１．０％、Ｃｕ＝０．０２〜０．２５％、Ｚｒ及び／又はＣｒ＝０．０２〜０．３％、Ｃ＝０．０３〜０．１％、Ｏ＝０．０３〜０．１％、Ｎ＝０．００２〜０．０２％、残部Ｆｅ及び不可避の不純物からなることを特徴とするＲ−Ｆｅ−Ｂ系希土類永久磁石材料を開示している（特許文献２）。
【０００４】
他の従来の技術は、磁気特性を改善することを目的として、例えば、材料の組成が、（Ｆｅ１−ｘ−ｙＲｘＢｙ）１−ｍＮｍ、ただし、ＲはＹ、Ｔｈおよびすべてのランタノイド元素から成る群の中から選ばれた１種または２種以上の元素、０．０７≦ｘ≦０．３０、０．００５≦ｙ≦０．２０、０．００１≦ｍ≦０．２０であることを特徴とする鉄−希土類−窒素永久磁石を開示している。具体的には窒素（Ｎ）とボロンとを共に含有させることにより磁気特性を改善すると共に製造コストを低減させたと説明している（特許文献３）。
【０００５】
他の従来の技術は、優れた耐蝕性を得ることを目的として、例えば、窒素を１００〜３０００ｐｐｍ含有させた、希土類金属と鉄とを主成分とするボンド型永久磁石を開示している。希土類金属と鉄とを主成分とする合金粉に窒素を含浸させ、次にこれに樹脂を加えて圧縮成型し、しかる後に硬化処理を行なうことを特徴とする（特許文献４）。
【０００６】
【特許文献１】特開平９−２４７０９号公報（第２頁、第４頁）
【特許文献２】特開２０００−２３４１５１号公報（第２頁、図２、図６、図８）
【特許文献３】特開昭６０−１７６２０２号公報（第１〜３頁）
【特許文献４】特開平３−１４８８０５号公報（第１〜３頁、第１表）
【発明の開示】
【発明が解決しようとする課題】
【０００７】
特許文献１の構成は、例えば実施例でＢｒが１３．７ｋＧ（すなわち１．３７Ｔ）でありｉＨｃが１５．５ｋＯｅ（すなわち１２３４ｋＡ／ｍ）である。また、比較例２等では酸素量が多すぎるため、保磁力ｉＨｃが低い。実施例の組成にはまだ所定の酸素量が含有されていることを踏まえると、比較例と実施例の違いから実施例において更なる酸素量の低減を図れば磁気特性の向上を期待できる。しかし、原料合金を微粉砕する際にジェットミル内の雰囲気中に含有させる酸素ガスの濃度を更に低くしてほとんどゼロにして、微粉砕粉と溶媒（油類）を合わせてスラリーとする低酸素プロセスであっても、極微量の酸素をひろう為に、最終的な焼結体の含有酸素量を更に減らすことは容易ではない。
【０００８】
特許文献２の構成は、Ｚｒ及びＣｒをＣｕと共に添加することにより保磁力を増加させる点で特徴があるが、酸素含有量が多すぎる。実施例をみると図１及び図５ではＢｒが最大で１２．９ｋＧであり、ｉＨｃが最大で１４ｋＯｅ程度であり、特許文献１には及ばない。また、含有酸素量は０．１〜０．８％の範囲であり、０．１％未満であると過焼結しやすくなって角型製も低下すると説明している。含有窒素量は０．００２〜０．０２％の範囲とし、０．０２％を超えると焼結性や角型性が共に低下すると説明している。
【０００９】
特許文献３の構成は、侵入型原子としてよく知られているＢ、Ｃ及びＮを利用することができるとしている。すなわち、Ｎを主要元素にすると共にＦｅの格子間に侵入する元素として利用しており、Ｎｄ−Ｆｅ−Ｂ系永久磁石とは異なるＲ−Ｆｅ−Ｂ−Ｎ系永久磁石である。高い保磁力の値を得ているが、Ｂｒや耐蝕性については何ら説明していない。
【００１０】
特許文献４の構成は、高い耐蝕性を得ているが、ボンド磁石であって焼結磁石ではない。実施例を見るとＢｒは最大で８．６ｋＧであり、ｉＨｃは最大で９．０ｋＯｅであり、特許文献１や２には及ばない。なお、粉末に窒素を含浸させるようにしたので、合金中に窒素を容易かつ確実に侵入させることができる効果が得られると記述している。
【００１１】
上記の特許文献１乃至４のいずれか基にして、高耐食性の永久磁石について更なる磁気特性の向上を図ることは容易ではない。そこで、本発明の目的は、耐食性に優れ、低酸素化して更なる磁気特性の向上を図った焼結型希土類永久磁石を提供することにある。
【課題を解決するための手段】
【００１２】
（１）  本発明の焼結型希土類永久磁石は、質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、残部Ｆｅの組成を有し、Ｎ量がＯ量より多く含有されることを特徴とする。
【００１３】
（２）  本発明の焼結型希土類永久磁石は、質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、Ｈ０．００３％以下、残部Ｆｅの組成を有し、Ｎ量がＯ量より多く含有されることを特徴とする。
【００１４】
（３）  上記（１）又は（２）に記載の焼結型希土類永久磁石は、質量百分率で０．２〜５．０％のＣｏ、０．０５〜０．５％のＮｂ、０．０１〜０．５％のＡｌ、０．０１〜０．３％のＧａ、０．０１〜０．５％のＣｕ、０．００５〜０．０５％のＰのうちの１種又は２種以上を含有していることを特徴とする。
【００１５】
上記（１）又は（２）に記載の焼結型希土類永久磁石は、焼結体密度が７．５０ｇ／ｃｃ以上である。好ましくは７．５０〜７．８０ｇ／ｃｃである。密度の単位１ｇ／ｃｃは１０３ｋｇ／ｍ３に相当する。また、固有保磁力ｉＨｃ≧９５５ｋＡ／ｍであることを特徴とし、好ましくはｉＨｃ≧１１１４ｋＡ／ｍ、更に望ましくはｉＨｃ≧１２００ｋＡ／ｍ以上とする（室温で測定）。
【００１６】
本発明に係る焼結型希土類永久磁石では、望ましくは質量百分率でＲ（ＲはＹを含む希土類元素の内の少なくとも１種以上）を２７．０％以上且つ３１．０％以下の範囲で含有することが望ましい。
【００１７】
本発明の焼結型希土類永久磁石の製造方法は、質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、残部Ｆｅの組成（望ましくはＨ０．００３％以下）を有し、Ｎの含有量がＯの含有量より多い焼結型希土類永久磁石の製造方法であって、
希土類磁石用の原料合金に水素処理と窒素雰囲気中熱処理を行い、
得られた粗粉を、酸素の含有量が実質的に０％の窒素ガス又はアルゴンガスあるいはこれらの混合ガス中で微粉砕し、
得られた微粉砕粉を鉱物油又は合成油あるいはこれらの混合油中に回収してスラリー状の原料とし、前記スラリー状の原料を成形し、
得られた成形体を焼成することを特徴とする。
【００１８】
なお、前記水素処理は、いわゆるＨＤＤＲ処理に相当し、水素ガス、若しくは水素ガスと窒素ガスの混合ガスを雰囲気として磁石用原料のインゴット若しくはＳＴＣ合金（ストリップキャスト合金）に水素脆性を施す処理である。この水素処理を終えた後に窒素ガス雰囲気中で熱処理を行う。熱処理温度は２００〜６００℃の範囲内で行うことよい。炉内で温度を昇降する場合には、温度が２００℃以上になったら窒素ガスを炉内に導入して窒化を開始し、６００℃を超えたら窒化を終了することが望ましい。前記熱処理によって、含有される窒素量５００〜１５００ｐｐｍ、酸素量３００〜７００ｐｐｍである粗粉を得る。熱処理により水素雰囲気由来の水素は雰囲気中に排出されるので含有される水素量は数ｐｐｍ程度に低く抑えられる（望ましくは３ｐｐｍ以下とする）。微粉砕の雰囲気中の酸素濃度をほとんどゼロにし、最終的に得られる焼結体において含有される窒素量５００〜１５００、酸素量３００〜７００ｐｐｍであり、微粉砕以降のプロセスにおける酸化はほとんど抑制される。
【００１９】
ここで、“水素処理と窒素雰囲気中熱処理”に包含される方法として次の方法が挙げられる。第１の方法は、先に水素ガス雰囲気中で水素処理をを行い、ついで雰囲気を窒素ガスに置換して熱処理を行う方法である。第２の方法は、先に水素ガス及び窒素ガスからなる混合ガスの雰囲気中で水素処理を行い、ついで雰囲気を窒素ガスのみに置換して熱処理を行う方法である。
【００２０】
本発明の他の焼結型希土類永久磁石の製造方法は、質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、残部Ｆｅの組成（望ましくはＨ０．００３％以下）を有し、Ｎの含有量がＯの含有量より多い焼結型希土類永久磁石の製造方法であって、
希土類磁石用の原料合金を水素および窒素を含む雰囲気中で水素処理を行い、ついで脱水素処理を行ない、
得られた粗粉を、酸素の含有量が実質的に０％の窒素ガス又はアルゴンガスあるいはこれらの混合ガス中で微粉砕し、
得られた微粉砕粉を鉱物油又は合成油あるいはこれらの混合油中に回収してスラリー状の原料とし、前記スラリー状の原料を成形し、
得られた成形体を焼成することを特徴とする。
【００２１】
本発明は更なる含有酸素量の低減を図るべく、焼結体組成において窒素量が酸素量より多くなるように焼結型希土類永久磁石を作製し、低酸素量で耐食性が高く且つ磁気特性を更に向上させるものである。焼結体中において粗粉の段階で含有させる窒素量を増やすことで酸素の侵入を抑制する。すなわち、粉砕工程以降における酸素の出入を抑制する。焼結体に含有される窒素量を酸素量より大とすることにより、窒素量大による保磁力低下の効果が酸素量小による保磁力向上の効果を上回ることを見出した。特許文献１では「Ｎの量が０．１５％を超えると保磁力が急激に低下する。これは、窒化物の形成による磁気的に有効な希土類元素の減少によるためと考えられる。」と説明している。これに対して、本発明の焼結型希土類永久磁石は、窒素量が多くても保磁力を向上させることができるという点で異なっている。なお、窒素量を更に増やしていくと保磁力向上の効果が飽和してくるので、窒素量の上限は０．２５％とすることが望ましい。
【００２２】
本発明の焼結型希土類磁石の磁気特性（室温で測定）は、例えば飽和磁束密度Ｂｒが１．４０Ｔ以上で且つ保磁力ｉＨｃが１２００〜１７５０ｋＡ／ｍの範囲、あるいは飽和磁束密度Ｂｒが１．３５Ｔ以上で且つ保磁力ｉＨｃが１７５１〜２１００ｋＡ／ｍの範囲、あるいは飽和磁束密度Ｂｒが１．３０Ｔ以上で且つ保磁力ｉＨｃが２１０１ｋＡ／ｍ以上とすることができる。また、窒素量を増やすことで、特許文献１の焼結型永久磁石と同等もしくはそれ以上の耐蝕性を得られる。耐蝕性を見るために、特許文献１と同様のＮｉメッキ被覆を施してからＰＣＴ試験で高温高湿下に磁石を長時間保持し、磁石の劣化を反映してメッキ膜に劣化が生じないかを観察する。
【００２３】
本発明に係る窒素Ｎは侵入型というよりはむしろ希土類元素Ｒの窒化物として焼結体の結晶粒界を中心に存在する。結晶粒内への窒素侵入を主とする構成に比べて、窒素が主として粒界に侵入・分布することで、粒界の耐食性が向上するものと考えられる。
【発明の効果】
【００２４】
本発明に係る質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、残部Ｆｅの組成（望ましくはＨ０．００３％以下）を有し、Ｎの含有量がＯの含有量より多い組成により、高耐食性であり且つ保磁力を向上させた焼結型希土類永久磁石を得ることができる。特に、含有窒素量を増やすと共に含有酸素量を減らした低酸素量の焼結型希土類永久磁石を得ることができる。
【発明を実施するための最良の形態】
【００２５】
（製造方法）
［１］  本発明に係る第１の製造方法について述べる。まず、ＳＴＣ（ストリップキャスト）合金材料もしくはインゴット合金材料を機械粉砕する。粉砕装置では、粉砕用空間内について外気を置換すべく、排気後にＡｒガス雰囲気を満たしてから粉砕を行う。平均粒径が５０〜２００μｍ程度である粗粉を得る（粗粉砕工程）。この粗粉は質量％で酸素を０．０１〜０．０８％含有し、窒素を０．０２％以下含有する。ついで、実質的に無酸素の窒素ガス雰囲気中で前記粗粉を微粉砕する。微粉のｄ５０が３〜６μｍとなるように微粉砕した後、微粉砕用の粉砕装置内で、微粉を非酸化性溶媒中に取り込み、スラリーを構成する。この微粉砕の工程の際に、粗粉の供給速度と供給重量（フィード）と粉砕圧力を調整し、微粉が窒化される度合いを制御する。このスラリーを成形機でプレスして成形体を得る。ついで、成形体から前記非酸化性溶媒をできる限り除去し、焼結することにより焼結体を得る。組成を分析すると、質量％で、酸素Ｏが０．０３〜０．１０％含有され、窒素Ｎが０．０５〜０．２５％が含有され、含有される窒素量が酸素量より多い焼結体を得る。
【００２６】
［２］  本発明に係る第２の製造方法について述べる。まず、上記［１］と同様の粗粉砕工程により、平均粒径が５０〜２００μｍであり、質量％で酸素Ｏ量が０．０１〜０．０８％であり且つ窒素Ｎ量が０．０２％以下である粗粉を得る。粗粉砕装置内を真空排気し、窒素ガスとＡｒガスの混合ガス雰囲気を満たし、該雰囲気内で温度を４００℃〜５５０℃程度とし、粗粉を保持する容器を回転させながら雰囲気に粗粉を曝しつつ更なる粉砕を進める。窒素ガス（Ｎ２）とＡｒガスの混合比、粗粉砕機の回転数、加熱温度と時間を変えることにより、粗粉の窒化量を制御する。得られた粗粉は、平均粒径が５０〜２００μｍであり、質量％で酸素が０．０２〜０．０９％含有され且つ窒素が０．０３〜０．２０％含有される。ついで、上記［１］と同様の微粉砕工程と、成形工程と、焼結工程を経ることにより、焼結体を得る。微粉砕の雰囲気には、窒素ガス、または窒素ガスとＡｒガスの混合ガスを用いる。微粉の供給速度と供給重量（フィード）、粉砕圧力、窒素ガスとＡｒガスの混合比を組合わせることにより、微粉の窒化量を制御する。得られる焼結体は、質量％で酸素が０．０３〜０．１０％含有され且つ窒素が０．０５〜０．２５％含有され、窒素量が酸素量より多く含有される。
【００２７】
［３］  本発明に係る第３の製造方法について述べる。まず、ＳＴＣ合金材料若しくはインゴット合金材料である磁石用合金材料を、処理炉内に入れて、真空排気の後に雰囲気として水素ガスを導入する。水素脆性の作用により磁石用合金材料は脆化・崩壊する。ついで、処理炉の雰囲気を窒素ガスに置換し、炉体を回転させながら４５０〜５５０℃の範囲内の温度で熱処理することにより、崩壊させた磁石用合金材料を窒化させる。窒化の量は処理炉内の温度、熱処理時間、回転数で制御する。ついで、５５０℃の温度にて雰囲気を真空排気し、脱水素処理を行う。このように処理した磁石用合金粗粉をアルゴンガス雰囲気中で粗粉砕し、平均粒径が５０〜２００μｍの粗粉とする。粗粉は質量百分率で窒素Ｎを０．０３〜０．２０％、酸素Ｏを０．０２〜０．０９％、水素Ｈを０．１０〜０．２０％含有する。上記［１］若しくは［２］と同様の方法で微粉砕を行う。得られたスラリーを湿式成形し、成形体中の溶媒を加熱除去した後、真空焼結して焼結体を得る。得られる焼結体には質量％で酸素が０．０３〜０．１０％含有され且つ窒素が０．０５〜０．２５％含有され、窒素量が酸素量より多く含有される。焼結体中の水素含有量は、真空焼結中に脱水素処理がさらに進行するため、質量％で０．００３％以下となる。
【００２８】
［４］  本発明に係る第４の製造方法について述べる。ＳＴＣ合金材料若しくはインゴット合金材料である磁石用合金材料を、処理炉内に入れて、真空排気の後に雰囲気として水素ガスと窒素ガスの混合ガスを導入し、ファンで混合ガスを攪拌する。混合ガス中の水素による水素脆性作用により、磁石用合金材料は脆化・崩壊する。ついで、炉体を回転させながら、４５０〜５５０℃の範囲内の温度まで徐々に加熱し、この温度で保持して熱処理する。脆化・崩壊した磁石用合金材料は、混合ガス中の窒素によって、２００℃を超えるころから窒化され始め、加熱温度の上昇にしたがって窒化反応は加速される。窒化の量は、混合ガス中の窒素ガスの濃度と処理炉内の温度、熱処理時間、炉体の回転数で制御する。最後に炉内温度を５５０℃とし、この温度下で雰囲気を真空排気して、脱水素処理する。このように処理した磁石用合金材料を、アルゴンガス雰囲気中で粗粉砕し、平均粒径が５０〜２００μｍの粗粉とする。粗粉は、質量百分率で窒素Ｎを０．０３〜０．２０％、酸素Ｏを０．０２〜０．０９％、水素Ｈを０．１０〜０．２０％含有する。上記［１］若しくは［２］と同様の方法で粗粉を微粉砕し、得られたスラリーを上記［３］と同じ方法で焼結体とする。焼結体には質量％で酸素が０．０３〜０．１０％含有され、且つ窒素が０．０５〜０．２５％含有され、窒素量が酸素量より多く含有される。水素の含有量は０．００３％以下である。
【００２９】
上記の製造方法では、所定の組成を有するＲ−Ｆｅ−Ｂ系永久磁石用の粗粉に窒素を含有させ、ついで実質的に無酸素の窒素ガス又はアルゴンガスあるいはこれらの混合ガス中で、ジェットミル粉砕して平均粒径が例えば３〜６μｍの微粉砕粉とし、前記微粉砕粉を大気に触れさせずに直接鉱物油又は合成油あるいはこれらの混合油中に回収してスラリー状の原料とする。前記スラリー状の原料を磁界を印加した金型キャビティ内に注入し、磁界を印加したまま湿式成形して成形体を得る。注入の際にはスラリーに圧力を加えて行うこと（加圧注入）が望ましい。成形体を減圧下で加熱して成形体から鉱物油又は合成油あるいはこれらの混合油を除去した後、成形体を真空中で焼結して焼結体を得る。
【００３０】
また、上記の製造方法では、ジェットミル粉砕する際に、微量の酸素を導入した窒素ガス又はアルゴンガスあるいはこれらの混合ガスから選ばれる少なくとも１種の雰囲気を用い、前記雰囲気の含有酸素を質量百分率で０．６％以下とすることが望ましい。
【００３１】
また、スラリー状の原料中の微粉砕粉を配向させるための、金型キャビティにあらかじめ印加しておく場合、配向磁界の強さは、１５９ｋＡ／ｍ以上（即ち、２ｋＯｅ以上）、より好ましくは２３９ｋＡ／ｍ以上（即ち、３ｋＯｅ以上）である。原料スラリーを加圧注入後、この配向磁界を維持したまま加圧湿式成形を行なう。配向磁界の強さが１５９ｋＡ／ｍ未満（２ｋＯｅ未満）では、微粉砕粉は配向が不十分となり、良好な磁気特性が得られない。また、金型キャビティに１５９ｋＡ／ｍ以上（２ｋＯｅ以上）の配向磁界をあらかじめ印加しておき、スラリー状の原料を上記の注入圧力の範囲で注入し、その注入の途中又は注入終了後に、当初の配向磁界強度よりも高い配向磁界を与え、その高い配向磁界下で加圧湿式成形しても良い。流動性の改善されたスラリー状の原料を、本発明の以上の注入、成形条件の元で湿式成形することによって、４．０〜４．８Ｍｇ／ｍ３（即ち、４．０〜４．８ｇ／ｃｃ）という高い成形体密度を有する成形体が得られる。
【００３２】
成形体の減圧下での加熱処理の条件は、真空度は１３．３Ｐａ（約０．１Ｔｏｒｒ）より低くし、加熱温度は１００℃以上である。加熱時間は成形体の重量や処理量によって異なるが、１時間以上が好ましい。焼結は１３３ｍＰａ（約０．００１Ｔｏｒｒ）より低い真空下で、１０００〜１１５０℃の範囲で行う。これによって、微粉砕時の雰囲気の酸素の含有量が実質０％の条件下で微粉砕されたスラリー状の原料を用いた焼結体では、７．５２Ｍｇ／ｍ３以上、より好ましくは７．５２〜７．８５Ｍｇ／ｍ３（即ち、７．５２〜７．８５ｇ／ｃｃ）の密度となる。なお、本発明に係る製造方法は主に湿式成形法であるが、スラリーではなく乾式の微粉を用いて成形する乾式成形法を用いることもできる。
【００３３】
本発明に係る焼結型希土類永久磁石は、ラジアルリング磁石とすることができる。例えば、質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、Ｐ０．００１〜０．０５％、残部Ｆｅの組成を有し、Ｎ量がＯ量より多く含有され、外径１０〜１００ｍｍ、内径８〜９６ｍｍ、高さ１０〜７０ｍｍで、円周方向に磁気的異方性を有することを特徴とする。前記磁気異方性はラジアル異方性もしくは極異方性とする。
【００３４】
本発明に係る焼結型希土類永久磁石は、焼結体そのもの、または焼結体の表面にメッキ、樹脂コーティング若しくは表面処理の少なくとも１種を施したものとすることができる。なお、“焼結体の密度”はメッキ膜や樹脂膜など焼結体表面を覆うものを除外して測定した密度であることが望ましい。また、組成は被覆を除外した“焼結体”自体の組成に相当する。
【００３５】
なお、本願明細書において、質量百分率、すなわち質量％（ｍａｓｓ％）は物質の質量で組成比を表している。すなわち、永久磁石の焼結体の単位質量に対して各元素成分の含有質量を表す。本願明細書中では、体積％表示するか又は特にことわって表示するかをしない限り、組成の「％」表示は質量％を表わす。さらに、本願明細書において、各元素の組成比の範囲の記載を、例えば、「Ｎ０．００２〜０．１５％」と記載したものは「窒素Ｎは０．００２％以上且つ０．１５％以下の範囲内で含有される」という表現と等価な記載として用いる。組成毎の質量％は、例えば焼結型希土類永久磁石の焼結体を蛍光Ｘ線分析で測定する。すなわち、組成比が判明している材料を基準として、測定対象と蛍光Ｘ線の強度を比較することにより、測定対象に含有される元素の数の比を求め、原子量を元に含有される元素毎の数を質量に換算して求めることができる。
【００３６】
本発明の永久磁石に係る焼結体組成の限定理由を説明する。微粉砕時の雰囲気の酸素の含有量が実質０％の条件下で微粉砕されたスラリー状の原料を用いた焼結体の組成は、質量百分率でＲ（ＲはＹを含む希土類元素の内の少なくとも１種以上）２７．０〜３４．０％、Ｂ０．５〜２．０％、Ｏ０．０３〜０．１０％、Ｎ０．０５〜０．２５％、Ｃ０．１５％以下、Ｐ０．０５％以下、残部Ｆｅの組成を有し、Ｎ量がＯ量より多く含有されることを特徴とする。さらにＨ０．００３％以下が望ましい。さらに、Ｆｅの一部を質量百分率で０．３〜５．０％のＣｏ、０．０５〜１．０％のＮｂ、０．０１〜１．０％のＡｌ、０．０１〜０．５％のＧａ、０．０１〜１．０％のＣｕのうちの１種又は２種以上で置換しても良い。
【００３７】
焼結体のＯ量が０．１０％以下の場合、希土類元素であるＲの量が３４．０％を超えると、焼結体内部の希土類に富む相の量が多くなり且つ形態も粗大化して、耐蝕性が低下し始める。一方、希土類元素の量が２７．０％未満であると、焼結体の緻密化に必要な液相量が不足して焼結体密度が低下し、同時に磁気特性のうち残留磁束密度Ｂｒと保持力ｉＨｃが共に低下する。従って、希土類元素Ｒの量は、質量百分率で２７．０〜３４．０％とされる。より望ましくはＲ２７．０〜３１．０％とする。Ｂの量は質量百分率で０．５〜２．０％とされる。Ｂの量が０．５％未満の場合、主相であるＲ２Ｆｅ１４Ｂ相の形成に必要なＢが不足し、軟磁性的な性質を有するＲ２Ｆｅ１７相が生成して保持力ｉＨｃが低下する。一方、Ｂの量が２．０％を越えると、非磁性相であるＢに富む相が増加して、残留磁束密度Ｂｒが低下する。Ｏの量は質量百分率で０．０５〜０．２５％とされる。
【００３８】
Ｏの量が０．１０％を超える場合には、窒素による効果が抑えられて保持力ｉＨｃが低下する。一方、融解によって作製するインゴットのＯ量の水準は最大０．０４％であるが、窒素による酸化抑制の効果により、最終の焼結体Ｏ量を０．０３％に抑えることができる。したがって、Ｏ量は０．０３〜０．１０％とすることが好ましい。Ｃ量は質量百分率で０．１５％以下、より好ましくは０．０１〜０．１５％とされる。Ｃの値が０．１５％より多い場合には、希土類元素の一部が炭化物を形成し、磁気的に有効な希土類元素が減少して保持力ｉＨｃが低下する。Ｃ量は０．１２％以下とすることが好ましく、０．１０％以下とすることがさらに好ましい。一方、溶解によって作製するインゴットのＣ量の水準は最大０．００８％であり、最終の焼結体のＣ量をこの値以下とすることが難しい場合には、焼結体のＣ量は０．００２〜０．１５％とされる。
【００３９】
製造工程で積極的に窒素を含有させるため、粗粉のＮ量は質量百分率で０．０５〜０．２５％となる。この粗粉を酸素の含有量が実質的に０％のＮ２ガス又はＡｒガスあるいはこれらの混合ガスの中でジェットミル粉砕する。ここで言う酸素の含有量が実質的に０％とは、酸素の含有量が０．００１％以下、より好ましくは０．０００５％以下、さらに好ましくは０．０００２％以下の酸素濃度雰囲気を意味する。
【００４０】
Ｐの含有量は質量百分率で０．０５％以下とする。スラリーの流動性を改善するため、鉱物油又は合成油あるいはこれらの混合油には、次亜リン酸ナトリウムの純分が０．０１％以上になる様に、次亜リン酸ナトリウムグリセリン溶液又は次亜リン酸ナトリウムエタノール溶液を添加、混合することが望ましい。この結果、最終的に得られる焼結体には、質量百分率で０．００１％のＰが含有される。焼結体へのＰの含有は、耐蝕性と保持力ｉＨｃの向上につながるため好ましいものであるが、焼結体のＰの含有量が０．０５％を超えると、焼結体の強度が低下する。このため、スラリーとなる油に対して次亜リン酸ナトリウムの純分が質量百分率で０．５％を超えないように、次亜リン酸ナトリウムグリセリン溶液又は次亜リン酸ナトリウムエタノール溶液の添加混合量は制御される。この様な場合には、焼結体のＰ量は質量百分率で０．００１〜０．０５％とする。
【００４１】
本発明の永久磁石焼結体では、Ｆｅの一部をＣｏ、Ｎｂ、Ａｌ、Ｇａ、Ｃｕのうちの１種又は２種以上で置換することができる。以下に各元素の置換量（ここでは置換後の永久磁石焼結体の全組成に対する質量百分率）の限定理由を説明する。Ｃｏの置換量は、０．３〜５．０％とされる。Ｃｏの添加はキュリー点の向上、即ち、飽和磁化の温度係数の改善をもたらす。Ｃｏの置換量が０．３％より少ない場合には、温度係数の改善効果は小さい。Ｃｏの置換量が５．０％を超えると、残留磁束密度Ｂｒ、保持力ｉＨｃが共に急激に低下する。
【００４２】
Ｎｂの置換量が０．０５〜１．０％とされる。Ｎｂの添加によって焼結過程でＮｂのホウ化物が生成し、これが結晶粒の異常粒成長を抑制する。Ｎｂの置換量が０．０５％より少ない場合には、結晶粒の異常粒成長の抑制効果が十分でなくなる。一方、Ｎｂの置換量が１．０％を越えると、Ｎｂのホウ化物の生成量が多くなるため、残留磁束密度Ｂｒが低下する。Ａｌの置換量は０．０１〜１．０％とされる。Ａｌの添加は保持力ｉＨｃを高める効果がある。Ａｌの置換量が０．０１％より少ない場合には、保持力ｉＨｃの向上効果が少ない。置換量が１．０％を超えると、残留磁束密度Ｂｒが急激に低下する。
【００４３】
Ｇａの置換量は０．０１〜０．５％とされる。Ｇａの微量添加は保持力ｉＨｃの向上をもたらすが、置換量が０．０１％より少ない場合には、添加効果は少ない。一方、Ｇａの置換量が０．５％を超えると、残留磁束密度Ｂｒの低下が顕著になるとともに、保持力ｉＨｃも低下する。Ｃｕの置換量は０．０１〜１．０％とされる。Ｃｕの微量添加は保持力ｉＨｃの向上をもたらすが、添加量が１．０％を超えるとその添加効果は飽和する。添加量が０．０１％より少ない場合には、保持力ｉＨｃの向上効果は小さい。
【実施例】
【００４４】
（実施例１）
ＳＴＣ合金を基にして質量百分率でＮｄ１９．８５％、Ｐｒ８．９５％、Ｄｙ１．００％、Ｂ１．０２％、Ａｌ０．１０％、Ｃｏ２．００％、Ｃｕ０．１０％、Ｏ０．０１％、Ｃ０．０１％、Ｎ０．０１％、残部Ｆｅの組成の原料を準備した。この原料を処理炉内に入れて雰囲気として水素ガスを導入し、水素吸蔵処理を行って原料の合金を微細に崩壊させた。一度炉内を真空排気した後、雰囲気を窒素ガスに置換し、４８０℃の温度で４時間加熱して窒化処理を行った。その後、炉内を真空排気しならが５５０℃で２時間の脱水素処理を行った。処理後の合金をアルゴンガス雰囲気中で粗粉砕し、平均粒径が１００μｍの粗粉とした。粗粉は、質量百分率でＮｄ１９．８５％、Ｐｒ８．９５％、Ｄｙ１．００％、Ｂ１．０２％、Ａｌ０．１０％、Ｃｏ２．００％、Ｃｕ０．１０％、Ｏ０．０６％、Ｃ０．０２％、Ｎ０．１３％、Ｈ０．１５％、残部Ｆｅの組成となった。ついで、この粗粉をジェットミルに装入し、ジェットミルの内部をＮ２ガスで置換してＮ２ガス中の酸素濃度を実質的に０％（体積％で０．０００２％以下）とし、このＮ２ガスの雰囲気下で粉砕圧力６．９×１０５Ｐａ（即ち、７．０ｋｇｆ／ｃｍ２）、粗粉の供給量１５ｋｇ／ｈの条件で微粉砕した。微粉砕粉をジェットミルの排出口に設置された鉱物油（スーパーゾルＰＡ３０、出光興産製）中に、大気に触れさせずに直接回収してスラリー状の原料とした。
【００４５】
鉱物油には、鉱物油に対する次亜リン酸ナトリウムの純分が、質量百分率で０．１％になるように５％次亜リン酸ナトリウムグリセリン溶液をあらかじめ添加混合しておいた。鉱物油と回収微粉砕粉の質量比率は１：３となるようにして行った。微粉砕粉の平均粒径は４．５μｍであった。このようにして作製したスラリー状の原料を成形装置の金型内に加圧注入して成形した。加圧注入の際には磁界発生コイルからスラリー状原料に磁界を印加して磁気的に配向させた。
【００４６】
配向磁界強度は２３９ｋＡ／ｍ（即ち、３ｋＯｅ）、スラリー状の原料の加圧注入圧力は３．９×１０５Ｐａ（即ち、４ｋｇｆ／ｃｍ２）であった。スラリー状の原料を注入後、印加した配向磁界強度を２３９ｋＡ／ｍに維持したまま、７．８×１０７Ｐａ（即ち、０．８ｔｏｎ／ｃｍ２）の成形圧力をもって磁界中で湿式成形して成形体を得た。成形体の密度は４．３０Ｍｇ／ｍ３（即ち、４．３０ｇ／ｃｃ）であった。
【００４７】
この成形体を６．７Ｐａ（即ち、５×１０−２Ｔｏｒｒ）の減圧下で２００℃の温度で２時間の脱油処理を行い、引き続き２．７×１０−２Ｐａ（２×１０−４Ｔｏｒｒ）の減圧下で１０５０℃×３ｈの焼結を行った。焼結体の密度は７．５８Ｍｇ／ｍ３（即ち、７．５８ｇ／ｃｃ）となった。ついで、焼結体には５００℃×２ｈの熱処理を施した。焼結体の組成を分析したところ、質量百分率でＮｄ１９．８５％、Ｐｒ８．９５％、Ｄｙ１．００％、Ｂ１．０２％、Ａｌ０．１０％、Ｃｏ２．００％、Ｃｕ０．１０％、Ｏ０．０８％、Ｃ０．０６％、Ｎ０．１４％、Ｈ０．００１％、Ｐ０．０１％、残部Ｆｅという分析結果を得た。
【００４８】
さらに、焼結体から縦５．０ｍｍ×横７．０ｍｍ×厚さ５．０ｍｍの測定用の試料を切り出し、室温２０℃で磁気特性を測定した。飽和磁束密度Ｂｒが１．４３Ｔ（すなわち、１４．３ｋＧ）、保磁力ｉＨｃが１２７２ｋＡ／ｍ（すなわち、１６．０ｋＯｅ）、ＢＨｍａｘが３９５ｋＪ／ｍ３（すなわち、４９．３ＭＧＯｅ）となった。表１に示すように本発明実施例の磁気特性は比較例に比べて保磁力が高くなった。試料の厚さの向きは試料の磁化方向に相当する。この焼結体に厚さ１０μｍのＮｉメッキ被膜を施して焼結型希土類永久磁石としてＰＣＴ試験を行った。条件は２気圧、温度１２０℃、湿度１００％とした。同様の条件でＰＣＴ試験した比較例のメッキ被膜が1０００〜１５００時間の耐蝕性を示したのに比べて、本実施例のメッキ被膜は１７５０時間を超えてもメッキ被膜の剥離は発生せず格別に高い耐蝕性を示した。この実施例１の焼結型希土類永久磁石は、磁気特性と耐蝕性を改善しており、風力発電機用の永久磁石として用いることができる。
【００４９】
【表１】
2005268538.tif 000002
【００５０】
（実施例２）
ＳＴＣ合金を基にして質量百分率でＮｄ２２．００％、Ｐｒ５．５０％、Ｄｙ５．００％、Ｂ１．０３％、Ａｌ０．０８％、Ｃｏ１．００％、Ｃｕ０．１２％、Ｇａ０．１０％、Ｏ０．０１％、Ｃ０．０１％、Ｎ０．０１５％、残部Ｆｅの組成の原料を準備した。この原料を処理炉内に入れて雰囲気として水素ガスを導入し、水素吸蔵処理を行って原料の合金結晶を微細に崩壊させた。一度炉内を真空排気した後、雰囲気を窒素ガスに置換し、５００℃の温度で３時間加熱して窒化処理を行った。窒化処理後の粗粉は、質量百分率で、Ｎｄ２２．００％、Ｐｒ５．５０％、Ｄｙ５．００％、Ｂ１．０３％、Ａｌ０．０８％、Ｃｏ１．００％、Ｃｕ０．１２％、Ｇａ０．１０％、Ｏ０．０７％、Ｃ０．０２％、Ｎ０．１４％、Ｈ０．１８％、残部Ｆｅの組成となった。ついで、この粗粉をジェットミルに装入し、ジェットミルの内部をＮ２ガスで置換してＮ２ガス中の酸素濃度を実質的に０％（体積％で０．０００２％以下）とし、このＮ２ガスの雰囲気下で粉砕圧力６．９×１０５Ｐａ（即ち、７．０ｋｇｆ／ｃｍ２）、粗粉の供給量１５ｋｇ／ｈの条件で微粉砕した。微粉砕粉をジェットミルの排出口に設置された鉱物油（スーパーゾルＰＡ３０、出光興産製）中に、大気に触れさせずに直接回収してスラリー状の原料とした。
【００５１】
このスラリー状の原料を、実施例１と同様の条件（添加剤・成形）により成形して成形体を作製した。この成形体を６．７Ｐａ（即ち、５×１０−２Ｔｏｒｒ）の減圧下で２００℃の温度で２時間の脱油処理を行い、引き続き２．７×１０−２Ｐａ（２×１０−４Ｔｏｒｒ）の減圧下で１０５０℃×３ｈの焼結を行った。焼結体の密度は７．６５Ｍｇ／ｍ３（即ち、７．６５ｇ／ｃｃ）となった。ついで、焼結体には５００℃×２ｈの熱処理を施した。焼結体の組成を分析したところ、質量百分率でＮｄ２２．００％、Ｐｒ５．５０％、Ｄｙ５．００％、Ｂ１．０３％、Ａｌ０．０８％、Ｃｏ１．００％、Ｃｕ０．１２％、Ｇａ０．１０％、Ｏ０．０９％、Ｃ０．０７％、Ｎ０．１５％、Ｈ０．００１５％、Ｐ０．０１％、残部Ｆｅという分析結果を得た。
【００５２】
さらに、焼結体から縦５．０ｍｍ×横７．０ｍｍ×厚さ５．０ｍｍの測定用の試料を切り出し、室温２０℃で磁気特性を測定した。飽和磁束密度Ｂｒが１．３０Ｔ（すなわち、１３．０ｋＧ）、保磁力ｉＨｃが１９４９ｋＡ／ｍ（すなわち、２４．５ｋＯｅ）、ＢＨｍａｘが３２４ｋＪ／ｍ３（すなわち、４０．８ＭＧＯｅ）となった。試料の厚さの向きは試料の磁化方向に相当する。この焼結体に厚さ１０μｍのＮｉメッキ被膜を施して焼結型希土類永久磁石としてＰＣＴ試験を行った。条件は２気圧、温度１２０℃、湿度１００％とした。同様の条件でＰＣＴ試験した比較例のメッキ被膜が1０００〜１５００時間の耐蝕性を示したのに比べて、本実施例のメッキ被膜は１８００時間を超えてもメッキ被膜の剥離は発生せず高い耐蝕性を示した。
【００５３】
（実施例３）
ＳＴＣ合金を基にして質量百分率でＮｄ１９．８５％、Ｐｒ８．９５％、Ｄｙ０．５０％、Ｂ１．００％、Ａｌ０．１０％、Ｃｏ２．００％、Ｃｕ０．１０％、Ｇａ０．１０％、Ｏ０．０１％、Ｃ０．０１％、Ｎ０．０１％、残部Ｆｅの組成の原料を準備した。この原料を処理炉内に入れて雰囲気として水素ガスと窒素ガスの混合ガス（混合比１：１ｖｏｌ％）を導入し、混合ガスを攪拌して、水素吸蔵処理を行って原料の合金を微細に崩壊させた。ついで、炉内を加熱し、５３０℃の温度で２時間の窒化処理を行った。その後、炉内を真空排気しながら、５５０℃で２時間の脱水素処理を行った。処理後の合金をアルゴンガス雰囲気中で粗粉砕し、平均粒径が８０μｍの粗粉とした。粗粉は、質量百分率で、Ｎｄ１９．８５％、Ｐｒ８．９５％、Ｄｙ０．５０％、Ｂ１．００％、Ａｌ０．１０％、Ｃｏ２．００％、Ｃｕ０．１０％、Ｇａ０．１０％、Ｏ０．０４％、Ｃ０．０２％、Ｎ０．０５％、Ｈ０．１６％、残部Ｆｅの組成となった。ついで、この粗粉をジェットミルに装入し、ジェットミルの内部をＮ２ガスで置換してＮ２ガス中の酸素濃度を実質的に０％（体積％で０．０００２％以下）とし、このＮ２ガスの雰囲気下で粉砕圧力６．９×１０５Ｐａ（即ち、７．０ｋｇｆ／ｃｍ２）、粗粉の供給量１５ｋｇ／ｈの条件で微粉砕した。微粉砕粉をジェットミルの排出口に設置された鉱物油（スーパーゾルＰＡ３０、出光興産製）中に、大気に触れさせずに直接回収してスラリー状の原料とした。
【００５４】
このスラリー状の原料を、実施例１と同様の条件（添加剤・成形）により成形して成形体を作製した。この成形体を６．７Ｐａ（即ち、５×１０−２Ｔｏｒｒ）の減圧下で２００℃の温度で２時間の脱油処理を行い、引き続き２．７×１０−２Ｐａ（２×１０−４Ｔｏｒｒ）の減圧下で１０５０℃×３ｈの焼結を行った。焼結体の密度は７．５８Ｍｇ／ｍ３（即ち、７．５８ｇ／ｃｃ）であった。焼結体には、５００℃×２ｈの熱処理を施した。焼結体の組成を分析したところ、質量百分率でＮｄ１９．８５％、Ｐｒ８．９５％、Ｄｙ０．５０％、Ｂ１．００％、Ａｌ０．１０％、Ｃｏ２．００％、Ｃｕ０．１０％、Ｇａ０．１０％、Ｏ０．０６％、Ｃ０．０６％、Ｎ０．０９％、Ｈ０．０００７％、Ｐ０．０１％残部Ｆｅという分析結果を得た。
【００５５】
さらに、焼結体から縦５．０ｍｍ×横７．０ｍｍ×厚さ５．０ｍｍの測定用の試料を切り出し、室温２０℃で磁気特性を測定した。飽和磁束密度Ｂｒが１．５１Ｔ（すなわち、１５．１ｋＧ）、保磁力ｉＨｃが１２４１ｋＡ／ｍ（すなわち、１５．６ｋＯｅ）、ＢＨｍａｘが４４１ｋＪ／ｍ３（すなわち、５５．０ＭＧＯｅ）となった。試料の厚さの向きは試料の磁化方向に相当する。この焼結体に厚さ１０μｍのＮｉメッキ被膜を施して焼結型希土類永久磁石としてＰＣＴ試験を行った。条件は２気圧、温度１２０℃、湿度１００％とした。本実施例のメッキ被膜は２０００時間の高い耐蝕性を示した。
【００５６】
（比較例１）
ＳＴＣ合金を基にして質量百分率でＮｄ１９．８５％、Ｐｒ８．９５％、Ｄｙ１．００％、Ｂ１．０２％、Ａｌ０．１０％、Ｃｏ２．００％、Ｃｕ０．１０％、Ｏ０．０１％、Ｃ０．０１％、Ｎ０．０１％、残部Ｆｅの組成の原料を準備した。この原料をＨ／Ｄ処理炉内に入れて雰囲気として水素ガスを導入し、水素吸蔵処理を行って原料の合金結晶を微細に崩壊させた。処理後の粗粉は、質量百分率でＮｄ１９．８５％、Ｐｒ８．９５％、Ｄｙ１．００％、Ｂ１．０２％、Ａｌ０．１０％、Ｃｏ２．００％、Ｃｕ０．１０％、Ｏ０．１４％、Ｃ０．０２％、Ｎ０．０２％、Ｈ０．１６％、残部Ｆｅの組成となった。ついで、この粗粉をジェットミルに装入し、ジェットミルの内部をＮ２ガスで置換してＮ２ガス中の酸素濃度を実質的に０％（体積％で０．０００２％以下）とし、このＮ２ガスの雰囲気下で粉砕圧力６．９×１０５Ｐａ（即ち、７．０ｋｇｆ／ｃｍ２）、粗粉の供給量１５ｋｇ／ｈの条件で微粉砕した。微粉砕粉をジェットミルの排出口に設置された鉱物油（スーパーゾルＰＡ３０、出光興産製）中に、大気に触れさせずに直接回収してスラリー状の原料とした。
【００５７】
このスラリー状の原料を、実施例１と同様の条件（添加剤・成形）により成形して成形体を作製した。この成形体を６．７Ｐａ（即ち、５×１０−２Ｔｏｒｒ）の減圧下で２００℃の温度で２時間の脱油処理を行い、引き続き２．７×１０−２Ｐａ（２×１０−４Ｔｏｒｒ）の減圧下で１０５０℃×３ｈの焼結を行った。焼結体の密度は７．５７Ｍｇ／ｍ３（即ち、７．５７ｇ／ｃｃ）であった。焼結体には、５００℃×２ｈの熱処理を施した。焼結体の組成を分析したところ、質量百分率でＮｄ１９．８５％、Ｐｒ８．９５％、Ｄｙ１．００％、Ｂ１．０２％、Ａｌ０．１０％、Ｃｏ２．００％、Ｃｕ０．１０％、Ｏ０．１６％、Ｃ０．０６％、Ｎ０．０４％、Ｈ０．００１％、Ｐ０．０１％残部Ｆｅという分析結果を得た。
【００５８】
さらに、焼結体から縦５．０ｍｍ×横７．０ｍｍ×厚さ５．０ｍｍの測定用の試料を切り出し、室温２０℃で磁気特性を測定した。飽和磁束密度Ｂｒが１．４３Ｔ（すなわち、１４．３ｋＧ）、保磁力ｉＨｃが１１５３ｋＡ／ｍ（すなわち、１４．５ｋＯｅ）、ＢＨｍａｘが３８６ｋＪ／ｍ３（すなわち、４８．５ＭＧＯｅ）となった。試料の厚さの向きは試料の磁化方向に相当する。この焼結体に厚さ１０μｍのＮｉメッキ被膜を施して焼結型希土類永久磁石としてＰＣＴ試験を行った。条件は２気圧、温度１２０℃、湿度１００％とした。本実施例のメッキ被膜は１０００時間の耐蝕性を示した。
【００５９】
（比較例２）
インゴット合金を基にして質量百分率でＮｄ１９．８５％、Ｐｒ８．９５％、Ｄｙ０．５０％、Ｂ１．００％、Ａｌ０．１０％、Ｃｏ２．００％、Ｃｕ０．１０％、Ｇａ０．１０％、Ｏ０．０１％、Ｃ０．０１％、Ｎ０．０１％、残部Ｆｅの組成の原料を準備した。この原料を処理炉内に入れて雰囲気として水素ガスを導入し、水素吸蔵処理を行って原料の合金を微細に崩壊させて粗粉を得た。粗粉の組成は、質量百分率でＮｄ１９．８５％、Ｐｒ８．９５％、Ｄｙ０．５０％、Ｂ１．００％、Ａｌ０．１０％、Ｃｏ２．００％、Ｃｕ０．１０％、Ｇａ０．１０％、Ｏ０．１５％、Ｃ０．０２％、Ｎ０．０１％、Ｈ０．１３％、残部Ｆｅの組成となった。ついで、この粗粉をジェットミルに装入し、ジェットミルの内部をＮ２ガスで置換してＮ２ガス中の酸素濃度を実質的に０％（体積％で０．０００２％以下）とし、このＮ２ガスの雰囲気下で粉砕圧力６．９×１０５Ｐａ（即ち、７．０ｋｇｆ／ｃｍ２）、粗粉の供給量１５ｋｇ／ｈの条件で微粉砕した。微粉砕粉をジェットミルの排出口に設置された鉱物油（スーパーゾルＰＡ３０、出光興産製）中に、大気に触れさせずに直接回収してスラリー状の原料とした。
【００６０】
このスラリー状の原料を、実施例１と同様の条件（添加剤、成形）により成形して成形体を作製した。この成形体を６．７Ｐａ（即ち、５×１０−２Ｔｏｒｒ）の減圧下で２００℃の温度で２時間の脱油処理を行い、引き続き２．７×１０−２Ｐａ（２×１０−４Ｔｏｒｒ）の減圧下で１０５０℃×３ｈの焼結を行った。焼結体の密度は７．６１Ｍｇ／ｍ３（即ち、７．６１ｇ／ｃｃ）であった。焼結体には、５００℃×２ｈの熱処理を施した。焼結体の組成を分析したところ、質量百分率でＮｄ１９．８５％、Ｐｒ８．９５％、Ｄｙ０．５０％、Ｂ１．００％、Ａｌ０．１０％、Ｃｏ２．００％、Ｃｕ０．１０％、Ｇａ０．１０％、Ｏ０．１７％、Ｃ０．０７％、Ｎ０．０６％、Ｈ０．００２％、Ｐ０．０１％、残部Ｆｅという分析結果を得た。
【００６１】
さらに、この焼結体から５．０ｍｍ×７．０ｍｍ×５．０ｍｍの測定用の試料を切り出し、磁気特性を測定した。飽和磁束密度Ｂｒが１．５１Ｔ（すなわち、１５．１ｋＧ）、保磁力ｉＨｃが１１１４ｋＡ／ｍ（すなわち、１４．０ｋＯｅ）、ＢＨｍａｘが４３８ｋＪ／ｍ３（すなわち、５４．６ＭＧＯｅ）となった。試料の厚さの向きは試料の磁化方向に相当する。この焼結体に厚さ１０μｍのＮｉメッキ被膜を施して焼結型希土類永久磁石としてＰＣＴ試験を行った。条件は２気圧、温度１２０℃、湿度１００％とした。同様の条件でＰＣＴ試験した比較例のメッキ被膜が1０００時間の耐蝕性を示した。
【産業上の利用可能性】
【００６２】
本発明は、高耐食性を有し、低酸素量で飽和磁束密度および保磁力を高めた焼結型Ｒ−Ｆｅ−Ｂ系希土類永久磁石として利用することができる。さらに風力発電機やモーター等の回転機、リニアモータ等に搭載して利用することができる。